(57)【特許請求の範囲】
【請求項１】
製紙用繊維に炭酸カルシウム（重質、軽質の区別なし）、炭酸マグネシウム、水酸化アルミニウム、水酸化マグネシウム、タルクの中から選択された任意の１種類以上であるアルカリ性粉体と、ＮＨ３、Ｈ２Ｓ、ＨＣＨＯ、ＣＨ３ＣＯＯＨ、ＳＯ２、ＮＯ２といった汚染ガスを吸着する性質を有するシリカゲル、シリカアルミナゲル、活性アルミナ、合成ゼオライト、天然ゼオライト、合成シリカ、酸性白土、活性白土、α−セピオライト、β-セピオライト、パリゴルスカイト（アタパルジャイト）、アロフェン、イモゴナイト、珪藻土、ケイ酸カルシウム、酸化亜鉛、酸化マグネシウム、酸化鉄、水酸化鉄、チタンの水不溶性リン酸塩と亜鉛の水酸化物との混合物、二酸化珪素とチタンの水不溶性リン酸塩および銅の水酸化物との混合物、二酸化珪素とチタンの水不溶性リン酸塩および亜鉛の水酸化物との混合物、無定型二酸化珪素と無定型酸化亜鉛の混合物から選択された任意の１種類以上である汚染ガス吸着性粉体を添加して混合し、冷水抽出ｐＨ値が６．５〜８．５の範囲にあることを特徴とした額装用マットボード原紙。
【請求項２】
製紙用繊維１００重量部に対して、アルカリ性粉体を０．０４〜５重量部添加して混合したことを特徴とした請求項１記載の額装用マットボード原紙。
【請求項３】
製紙用繊維１００重量部に対して、汚染ガス吸着性粉体を２〜１０重量部添加して混合したことを特徴とした請求項１〜２のいずれか１項に記載の額装用マットボード原紙。
【請求項４】
４５度の正反射率が３．２〜４．２％であることを特徴とした請求項１〜３のいずれか１項に記載の額装用マットボード原紙。
【請求項５】
製紙用繊維の内、木綿繊維を３０重量％以上含有させたことを特徴とする請求項４に記載の額装用真あっとボード原紙。
【請求項６】
請求項１〜５のいずれか１項記載の額装用マットボード原紙を２枚以上貼合したことを特徴とした額装用マットボード。
【請求項７】
抄紙工程中のサイズプレスで、紙力増強剤と防黴剤と水溶性の汚染ガス吸着剤を添加したサイズプレス液で表面処理を施した事を特徴とする請求項１〜５のいずれか１項に記載の額装用マットボード原紙の製造方法。
【発明の詳細な説明】
【０００１】
【発明の属する技術分野】
本発明は、現代まで受け継がれてきた貴重な美術作品や新しく生まれてくる美術作品（以下作品と称す）の展示と保存にとって欠くことの出来ない額縁等に、長期にわたって安定した状態で使用できる額装用マットボード原紙と、これを２枚以上貼合した額装用マットボードに関するものである。詳しくは、長期間作品と接して使用しても作品に悪影響を及ぼすことなく、空気中の汚染ガスや裏板合板から発生する汚染ガス等の影響から、作品を保護することのできる額装用マットボード原紙と、これを２枚以上貼合した額装用マットボードに関するものである。
【０００２】
【従来の技術】
近年、美術館・博物館に展示、保存されている絵画や写真等の作品が、内装材から発生する各種の汚染ガスによる室内空気の悪化や、自動車、工場の排出ガスに含まれる硫黄酸化物や窒素酸化物等の大気汚染物質によって変質してしまうことが問題視されている。
【０００３】
また、作品が長期間保存される場合、作品自身の劣化によって発生する酸性物質の触媒作用が原因となって、より速く変質してしまうことへの対策が急がれている。
【０００４】
絵画や写真等の作品が額縁の中に収納される場合、１）表のガラス或いはアクリル樹脂板に隣接して、作品を額縁内に固定し、２）外から鑑賞するための窓をあけた窓マットボード、３）作品、４）作品を入れた際の台紙となる台マットボード、５）バリアーペーパー、６）裏板合板、の順に封入されるのが一般的である。特別な場合を除いて額縁内は半密閉空間であり、完全密閉空間にはなっていない。最近の保存科学者は、保存期間中に額縁内の空気と室内空気をゆっくり繰り返しながら置換させる方が、作品の保存にとってむしろ好ましいとして、半密閉空間での保存方法を推奨している。
【０００５】
この理由は、額縁内に流入した湿気が、長時間にわたって作品に取り込まれることでムレてしまうことを防いだり、裏板合板から発生するホルムアルデヒドや作品自身の劣化によって発生する酸性物質を額縁外に追い出すことで作品の劣化が促進することが防止できるためである。
【０００６】
従来から額縁内に使用されている額装用マットボードは、木材パルプを主体にした酸性紙のボードと酸性紙のボードに酸性紙の装飾紙やクロスを貼合したものが大部分を占めており、一部の中性紙のボードのみが、美術館・博物館等の文化財的な貴重な作品群の額装に使用されているのが実状である。
【０００７】
しかしながら、中性紙という言葉は、従来のロジンサイズ剤を硫酸アルミニウムで定着させた酸性紙の対義語として誕生したため、通常アルカリ性の紙も含めて中性紙として呼称されている。また、我が国ではいまだに保存性を配慮した紙の規格も制定されておらず、中性紙の定義も曖昧であるが、唯一１９８８年に国立国会図書館月報第３３２号に記載されている基準として、冷水抽出ｐＨ値が６．５以上の無酸紙とアルカリ性紙を中性紙とみなして判定基準としているのが現状である。
【０００８】
一方、米国の議会図書館に於ける、長期保存のために使用されるボードの購入仕様書には、カッパー価が５以下である純度の高い繊維を用いたもので、アルカリ保持量を２〜５％ＣａＣＯ３相当量含有し、冷水抽出ｐＨ値が８〜９．５の範囲にあることを規定している。
【０００９】
本発明者等は前記した仕様書等に記載された仕様に従って用紙を製造し、作品の保存性能を評価したが、作品にとって安全な中性紙（以下冷水抽出ｐＨ値が６．５〜９．５を示す紙を中性紙、６．４以下を酸性紙と呼称する）を得ることは甚だ困難なことを見出した。さらに本発明者らは、上記の米国議会図書館における長期保存のために使用されるボードの購入仕様書に定められた木材パルプを使用し、２％ＣａＣＯ３相当量のアルカリ保持量を有する冷水抽出ｐＨ値が６．５以上の紙の中にも、驚くべきことに変色を来すものが数多くあることを見出した。
【００１０】
また、従来からの酸性紙や中性紙の額装用マットボードであっても、汚染ガスの吸着性にまで配慮した額装用マットボードは殆どなく、保存関係者らはその対応に苦慮しているのが現状である。尚、本発明でいうところの汚染ガスとは、ＮＨ３、Ｈ２Ｓ、ＨＣＨＯ、ＣＨ３ＣＯＯＨ、ＳＯ２、ＮＯ２のことをいう。
【００１１】
以上のほか、全く別の視点から額装用マットボードに必要とされる機能がある。額縁の中に額装用マットボードを使用して納められた作品は、展示に際してそれぞれ異なった照度の下で、あらゆる角度からの視線を受けることになる。その場合どの角度から見ても、額装用マットボードが照明光を反射したり、あるいは作品以上に目立つことは望ましいことではなく、むしろ作品を引き立てるものが望まれるが、本発明者らはその解決策を見出したのである。
【００１２】
【発明が解決しようとする課題】
本発明は、主として額装用マットボード原紙と、これを２枚以上貼合した額装用マットボードに関するものであって、さらに詳しくは長期間作品と接して使用しても作品に悪影響を及ぼすこともなく、さらに空気中の汚染ガスや裏板合板から発生する汚染ガスを除去することによって作品自体を保護し、且つ、あらゆる角度から見ても正反射率が少ない額装用マットボード原紙と、これを２枚以上貼合した額装用マットボードを提供することを課題とする。
【００１３】
【課題を解決するための手段】
本発明者らは、鋭意検討の結果これらの課題を解決した額装用マットボード原紙と、それを２枚以上貼合した額装用マットボードの提供と、その製造方法を提案するに至った。
【００１４】
従来、紙の安全性を評価する方法として、設定した温湿度で一定の期間（例えば８０℃、８０％Ｒ．Ｈ．、２４日間）恒温恒湿槽内に試料を吊して暴露することで強制劣化処理を行った後、変色や強度低下を測定するのが周知の方法（ハンギング法と呼称）であった。しかしながら、額の中に作品を装丁する場合、様々な素性の紙に描かれた作品が、額装用マットボードと接触して使用される場合が圧倒的に多いのが現実である。
【００１５】
そこで本発明者らは、素性の明確な、冷水抽出ｐＨ値の異なる紙を使用してそれぞれを製本した後、その本の本文の間に各種の額装用マットボードを挟んで（挿入法と呼称）前述と同様な強制劣化処理を試みた。その結果、両方法に明らかな違いがあることが判明したのである。
【００１６】
即ち、挿入法を用いるとハンギング法では確認できない変色現象を確認できることを見出したのである。冷水抽出ｐＨ値が６．５〜９．５を示す額装用マットボードであっても、隣接した紙の冷水抽出ｐＨ値の違いによって変色の度合いが異なり、特に高い冷水抽出ｐＨ値のアルカリ性紙と、低い冷水抽出ｐＨ値の酸性紙とが接触して使用された場合に変色する度合いが最も大きいことが解った。それ故、作品に影響を及ぼさない為には、適度な冷水抽出ｐＨ値を有する額装用マットボードの必要性を見出したのである。
【００１７】
また、本発明者らは、額装用マットボード原紙の中に汚染ガス吸着性粉体を添加することで、空気中の汚染ガスを吸着する能力を大幅に改善することを試みたのである。通常、汚染ガスの種類や濃度の違いにもよるが、多孔質な紙は本質的に汚染ガスを吸着する性質を有している。しかしながら、作品に影響を与えるガスの内、Ｈ２Ｓ等に対しては吸着能力が殆ど無く、他の数種の汚染ガスに対する吸着量についても低いことを見出し、その改善の必要性を見出したのである。
【００１８】
更に本発明者らは、額装用マットボード原紙の中に汚染ガス吸着性粉体を添加して混合することで、空気中の汚染ガスを吸着する能力を大幅に改善することを試みたのである。通常、汚染ガスの種類や濃度の違いにもよるが、多孔質な紙は本質的に汚染ガスを吸着する性質を有している。しかしながら、作品に影響を与えるガスの内、Ｈ２Ｓ等に対しては吸着能力が殆ど無く、他の数種の汚染ガスに対する吸着量についても低いことを見出し、その改善の必要性を見出したのである。
【００１９】
一方、本発明者等は額装用マットボードに、それぞれ異なった照度の下で、あらゆる角度からの反射率を調査した結果、正反射率を一定の値以下にすることで、額装用マットボードを使用して納められた作品を、一層引き立てることができるのを見出したのである。
【００２０】
さらに、本発明者等は額装用マットボードを使用して納められた作品を、一層引き立てる方法として各種の製紙用繊維とその使用量を検討した結果、木綿繊維を一定以上使用することで正反射率が一定の値以下になり、あらゆる角度の光が当たっても、正反射率の極めて少ない額装用マットボードが得られることを見出したのである。
【００２１】
【発明の実施の形態】
本発明で使用する製紙用繊維としては、針葉樹晒クラフトパルプ（ＮＢＫＰ）、広葉樹晒クラフトパルプ（ＬＢＫＰ）、針葉樹晒サルファイトパルプ（ＮＢＳＰ）等の晒化学パルプ及び塩素漂白法を用いないＥＣＦ・ＴＣＦパルプ等の木材繊維に、必要に応じて竹、藁、麻、亜麻、ケナフ、エスパルト、バガス等の非木材繊維やポリエチレン等の合成パルプを併用し、これにコットンラグ、リンターパルプ等の木綿繊維を３０重量％以上混合して用いる。しかしながら、原則的にはリグニンやヘミセルロースの含有量の少ない純度の高い製紙用繊維を使用しないと、変色や強度低下を生じ易いものとなるので注意が肝要である。
【００２２】
前述した各種の製紙用繊維は、十分に洗浄されていると言われても、その製造工程中に使用された薬品が残留しているのが常である。各種のパルプを離解し、パルプ繊維単独の手漉き紙を作成し、その冷水抽出ｐＨを測定してみると６．３〜６．７を示す結果となった。つまり、かなり純度の高い材料を使用しても、得られる紙は弱酸性を示すものとなった。
【００２３】
以上の結果を踏まえ、冷水抽出ｐＨ値が６．５〜８．５の額装用マットボード原紙を得るためには、アルカリ性を示す粉体を用いることが必要になる。本発明でいうところのアルカリ性粉体とは、炭酸カルシウム（重質、軽質の区別なし）、炭酸マグネシウム、水酸化アルミニウム、水酸化マグネシウム、タルクのことを示し、これらを単独或いは混合して使用できる。アルカリ性を示す粉体は、冷水抽出ｐＨ値が６．５〜８．５に入る量を使用する。その使用量は、通常、製紙用繊維１００重量部に対して０．０４〜５重量部である。
【００２４】
我が国では、保存性を配慮した紙に関する規格は制定されてはいないが、米国の議会図書館に於ける長期保存のために使用されるボードの購入仕様書によれば、定められたパルプを使用し、２〜５％ＣａＣＯ３相当量のアルカリ・リザーブを有し、冷水抽出ｐＨ値が８．０〜９．５の範囲にあるボードを好適としている。しかしながら、本発明者らが各種の冷水抽出ｐＨ値が異なる紙に、額装用マットボードを挿入して強制劣化試験を行った結果、好ましくは冷水抽出ｐＨ値が６．５〜８．５、より好ましくは６．８〜７．２の範囲にあって、限りなくｐＨ７．０に近い額装用マットボードが、最も変色が少ないことを見出したのである。冷水抽出ｐＨ値が異なる紙と紙を接触して使用する場合、両者における紙の冷水抽出ｐＨ値の差が余り大き過ぎると、却って問題を生じる原因になるので好ましくない。また、作品の中にはアルカリ性を極度に嫌うものもあるので、規格に拘わる必要もない。
【００２５】
本発明でいうところの汚染ガス吸着性粉体とは、シリカゲル、シリカアルミナゲル、活性アルミナ、合成ゼオライト、天然ゼオライト、合成シリカ、酸性白土、活性白土、α−セピオライト、β-セピオライト、パリゴルスカイト（アタパルジャイト）、アロフェン、イモゴナイト、珪藻土、ケイ酸カルシウム、酸化亜鉛、酸化マグネシウム、酸化鉄、水酸化鉄、チタンの水不溶性リン酸塩と亜鉛の水酸化物との混合物、二酸化珪素とチタンの水不溶性リン酸塩および銅の水酸化物との混合物、二酸化珪素とチタンの水不溶性リン酸塩および亜鉛の水酸化物との混合物、無定型二酸化珪素と無定型酸化亜鉛の混合物のことを示し、これらの粉体を単独或いは数種類を組み合わせて使用することができる。
【００２６】
汚染ガス吸着性粉体の使用量は、製紙用繊維１００重量部に対して２〜１０重量部が好ましい。２重量部以下では汚染ガス吸着能力が低く使用した効果が発揮され難く、１０重量部以上では汚染ガス吸着能力は十分にあるものの、粉落ちが生じたり、額装用マットボードに窓を開ける為のカッターナイフによる削刀性や、カッターナイフの刃持ちが悪くなるので好ましくない。
【００２７】
本発明では、額装用マットボード原紙を抄造する工程中のサイズプレスで、額装用マットボード原紙の両面に表面加工を施すことにより、更に性能を向上させることを目指した。サイズプレス液に用いられる紙力増強剤は、澱粉、アクリルアマイド等の一般的に製紙用として使用されるもので良い。同時に使用される防黴剤は、有機沃素化合物、ハロゲン化窒素硫黄化合物、ベンズイミダゾール（ＴＢＺ）、パラオキシ安息香酸エステル（バラベン）等であり、防腐剤を兼用するものも含まれ、さらには尿素誘導体や特殊カーボアマイド誘導体からなるホルマリン等の汚染ガス吸着剤を使用し、作品の保存性を一層高めるための額装用マットボード原紙を得た。
【００２８】
また、本発明では、既存のサイズ剤や前述した紙力増強剤を、必要にして最低限の量を製紙用原料に内部添加する。サイズ剤としては、アルキルケテンダイマーやアルケニル無水コハク酸等を用い、定着剤にはカチオン化澱粉等を用いる。更に、必要に応じて湿潤紙力増強剤や染顔料等の着色剤も併用することも出来る。
【００２９】
額装用マットボードの機能として、あらゆる角度から光が当たっても反射し難いことが好ましいことについては既に述べた。それ故、本発明者らは、各種の製紙用繊維とその使用量に着目して検討した結果、３０〜１００％の木綿繊維を使用することで、正反射率の極めて少ない額装用マットボードが得られることを見出したのである。４５度正反射率が４．２％を越えると反射が目立つことが確認され、その場合の木綿繊維の使用量は３０％であった。更に木綿繊維の使用量が１００％では、４５度正反射率の値は３．２％であった。
【００３０】
本発明の額装用マットボードは、前述の製紙用繊維にアルカリ性粉体と汚染ガス吸着性粉体とを混合したスラリーを調整し、これにサイズ剤と定着剤を添加し、既存の抄紙機で抄紙し抄紙工程中のサイズプレスで紙力増強剤と防黴剤と水溶性の汚染ガス吸着剤を添加したサイズプレス液で表面処理を施した額装用マットボード原紙を得た後、２枚以上を貼合して製造するものである。以下に本発明の実施例について述べるが、記載例に限定されるものではないことは当然である。
【００３１】
【実施例１】
リンターパルプ５０重量部、針葉樹晒クラフトパルプ（ＮＢＫＰ）２０重量部、広葉樹晒クラフトパルプ（ＬＢＫＰ）３０重量部を４５０ｍｌＣ．Ｓ．Ｆ．に叩解して得られたパルプスラリーに、炭酸カルシウム（商品名「炭カルＰライト１００」、白石工業（株）製）０．６重量部と汚染ガス吸着性粉体（商品名「ミズカナイトＨＰ」、水澤化学工業（株）製）５重量部を混入し、８％濃度スラリーに調整した。このスラリーの固形分重量に対してサイズ剤（商品名「サイズパインＫ−９０３」、荒川化学工業（株）製）を０．２％、紙力増強剤（商品名「ポリアクロンＣＨ−１００」、星光化学工業（株）製）を０．２％、カチオン化澱粉（商品名「ネオタックＬ−１」、日本食品化工（株）製）を０．５％添加した後、常法により長網抄紙機で坪量２５０ｇ／ｍ２の額装用マットボード原紙を得た。この時、製造工程中のサイズプレスに於いて、酸化澱粉（商品名「ＳＫ−１００」、日本コンスターチ（株）製）８％、防黴剤（商品名「コートサイド５５Ｄ」、武田薬品工業（株）製）０．０３％、水溶性の汚染ガス吸着剤（商品名「ＴＦＣ−２１Ｂ」、高松油脂（株）製）１．０％の各薬品濃度で配合されたサイズプレス液で表面処理を施した。次にポリビニルアルコールを接着剤として、貼合機を用いて４枚貼合し坪量１０２０ｇ／ｍ２の額装用マットボードを得た。このマットボードの４５度正反射率は３．７％であり、冷水抽出ｐＨ値は７．５であった。
【００３２】
【実施例２】
実施例１と同じパルプスラリーを使用し、炭酸カルシウムを０．０４重量部混入した後、以下実施例１と全く同じ製法で坪量１０１３ｇ／ｍ２の額装用マットボードを得た。この額装用マットボードの冷水抽出ｐＨ値は６．５であった。
【００３３】
【実施例３】
実施例１と同じパルプスラリーを使用し、炭酸カルシウムを５重量部混入した後、以下実施例１と全く同じ製法で坪量１０２１ｇ／ｍ２の額装用マットボードを得た。この額装用マットボードの冷水抽出ｐＨ値は８．５であった。
【００３４】
【実施例４】
リンターパルプ３０重量部、針葉樹晒クラフトパルプ（ＮＢＫＰ）３０重量部、広葉樹晒クラフトパルプ（ＬＢＫＰ）４０重量部を４６０ｍｌＣ．Ｓ．Ｆ．に叩解して得られたパルプスラリーを用いて、以下実施例１と全く同じ製法で坪量１０２５ｇ／ｍ２の額装用マットボードを得た。この額装用マットボードの４５度正反射率は４．２％であり、冷水抽出ｐＨ値は７．６であった。
【００３５】
【実施例５】
リンターパルプ１００重量部を４４５ｍｌＣ．Ｓ．Ｆ．に叩解して得られたパルプスラリーを用いて、以下実施例１と全く同じ製法で坪量１０３０ｇ／ｍ２の額装用マットボードを得た。この額装用マットボードの４５度正反射率は３．２％であり、冷水抽出ｐＨ値は７．４であった。
【００３６】
【比較例１】
針葉樹晒クラフトパルプ（ＮＢＫＰ）４０重量部、広葉樹晒クラフトパルプ（ＬＢＫＰ）６０重量部を４７０ｍｌＣ．Ｓ．Ｆ．に叩解して得られたパルプスラリーを用いて、以下実施例１と全く同じ製法で坪量１０５０ｇ／ｍ２の額装用マットボードを得た。この額装用マットボードの４５度正反射率は４．６％であり、冷水抽出ｐＨ値は７．３であった。
【００３７】
【比較例２】
リンターパルプ２０重量部、針葉樹晒クラフトパルプ（ＮＢＫＰ）３５重量部、広葉樹晒クラフトパルプ（ＬＢＫＰ）４５重量部を４８０ｍｌＣ．Ｓ．Ｆ．に叩解して得られたパルプスラリーを用いて、以下実施例１と全く同じ製法で坪量１０３５ｇ／ｍ２の額装用マットボードを得た。この額装用マットボードの４５度正反射率は４．４％であり、冷水抽出ｐＨ値は７．４であった。
【００３８】
【比較例３】
実施例１と同じパルプスラリーを使用し、炭酸カルシウムを０．０２重量部と汚染ガス吸着性粉体５重量部を混入し、８％濃度スラリーに調整した。このスラリーの固形分重量に対してサイズ剤（商品名「サイズパインＥ」、荒川化学工業（株）製）を２％と硫酸アルミニウム（大明化学工業（株）製）３％添加した後、以下実施例１と全く同じ製法で坪量１０１５ｇ／ｍ２の額装用マットボードを得た。この額装用マットボードの冷水抽出ｐＨ値は６．３であった。
【００３９】
【比較例４】
実施例１と同じパルプスラリーを使用し、炭酸カルシウムを６重量部と汚染ガス吸着性粉体５重量部を混入し、８％濃度スラリーに調整した。このスラリー固形分重量に対して、比較例３と同じサイズ剤２％と硫酸アルミニウム１．５％、湿潤紙力増強剤（商品名「ＷＳ−５００」、日本ＰＭＣ（株）製）０．３％を添加した後、以下実施例１と全く同じ製法で坪量１０８０ｇ／ｍ２の額装用マットボードを得た。この額装用マットボードの冷水抽出ｐＨ値は９．２であった。
【００４０】
【比較例５】
実施例１と同じパルプスラリーを使用し、炭酸カルシウムを０．６重量部と汚染ガス吸着性粉体１重量部を混入した後、以下実施例１と全く同じ製法で坪量１０１３ｇ／ｍ２の額装用マットボードを得た。この額装用マットボードの冷水抽出ｐＨ値は７．４であった。
【００４１】
【比較例６】
実施例１と同じパルプスラリーを使用し、炭酸カルシウムを０．６重量部と汚染ガス吸着性粉体１２重量部を混入した後、以下実施例１と全く同じ製法で坪量１０２２ｇ／ｍ２の額装用マットボードを得た。この額装用マットボードの冷水抽出ｐＨ値は７．６であった。
【００４２】
【比較例７】
実施例１と同じ製法で額装用マットボード原紙を得るにあたり、製造工程中で実施例１と同じサイズプレス液処理を施さなかった原紙を用い、坪量１０２５ｇ／ｍ２の額装用マットボードを得た。この額装用マットボードの冷水抽出ｐＨ値は７．５であった。
【００４３】
本発明者らは、前述した実施例と比較例とは別に、長網抄紙機を用いて坪量が８５±５ｇ／ｍ２の３種類の本文用紙を得た。３種類の本文用紙の冷水抽出ｐＨ値は、それぞれ５．６、７．１、９．３を示すものであった。これらの本文用紙は、針葉樹晒クラフトパルプ（ＮＢＫＰ）５０重量部と広葉樹晒クラフトパルプ（ＬＢＫＰ）５０重量部を４００ｍｌＣ．Ｓ．Ｆ．に叩解したパルプスラリーを用いて、ロジンサイズ剤を硫酸アルミニウムで定着した酸性紙と、中性サイズ剤と炭酸カルシウムをカチオン化澱粉で定着したアルカリ性紙として得たのである。それぞれの本文用紙をＢ−５判の小冊子に製本した後、実施例１、２、３と比較例３、４の額装用マットボード片を３種類の本の間に各々挟み、８０℃で８０％Ｒ．Ｈ．の恒温恒湿槽内（型式：ＰＬＡＴＩＮＡＵＳ  ＰＲ−３ＳＰ、タバイエスペック（株）製）に２４日間暴露した。劣化処理前と処理後の変色の変化は、測色計（型式：ＣＭ−３７００d、ミノルタ（株）製）で色差（ΔＥ）を測定し、冷水抽出ｐＨ値は、ＪＩＳ Ｐ−８１３３に基づいて測定（型式：ＴＯＡ ｐＨ Ｍｅｔｅｒ ＨＭ−７８、東亜電波工業（株）製）した。
【００４４】
その結果を表（１）に示す。
表（１）
0003811394.tif 000002
表（１）の如く、３種類の冷水抽出ｐＨ値の異なる紙に接しても、実施例１〜３は比較例３、４に較べて変色が少ないことを示している。また、比較例３，４は硫酸アルミニウムを使用しているため、ｐＨの値以上に変色した。このことは、様々な冷水抽出ｐＨ値の異なる作品と長期間接触して額装されても、実施例１〜３のようにすれば、作品と額装用マットボードとの両者の間に変色が生じる恐れの少ない額装用マットボードを提供することができることを示すものである。
【００４５】
更に本発明者らは、作品に悪影響を及ぼすと指摘されている汚染ガスの吸着性についての検討を行った。即ち、空気中の汚染ガスとして代表的なＮＨ３、Ｈ２Ｓ、ＨＣＨＯ、ＣＨ３ＣＯＯＨ、ＳＯ２、ＮＯ２等の額装用マットボードへの吸着量を確認したのである。その結果、これらの汚染ガスの内、Ｈ２ＳとＮＨ３の吸着量が特に少ないこと見出したのである。また、ＨＣＨＯについては、吸着能は有るが額装に使用される裏板合板からの発生が危惧されるため、吸着量をアップする必要性があるとの確認を得た。表（２）に実施例１と比較例５、６、７の汚染ガス吸着量と防黴性及び削刀性を示す。
【００４６】
表（２）汚染ガス吸着量（ｐｐｍ／ｇ）と防黴性及び削刀性
0003811394.tif 000003
尚、汚染ガス吸着量は、テドラーバック内に額装用マットボード片を入れた後各々一定量のガスを注入し、２時間後に吸着した量を額装用マットボード重量１ｇ当たりのｐｐｍ数に換算した値である。また、防黴性は寒天培地に額装用マットボード片を入れて殺菌後、Ａｓｐｅｒｇｉｌｌｕｓ  ｎｉｇｅｒ、Ｐｅｎｉｃｉｌｌｉｕｍ  ｃｉｔｒｉｎｕｍ、Ｃｌａｄｏｓｐｏｒｉｕｍ  ｃｌａｄｏｓｐｏｒｉｏｄｅｓ、Ａｌｔａｎａｒｉａｓｐの４種混合菌を培地に付着させ２６℃で２週間培養した結果、額装用マットボード面とその周辺にコロニーの発生がないものを○とし、額装用マットボード面にコロニーが発生したものを×とした。更に、削刀性は各ボードを新品のカッターナイフで３０回切った後の刃先の摩耗度と額装用マットボードの切断面を判定し、良いものを○悪いものを×とした。
【００４７】
表（２）の如く、実施例１は比較例５に較べて、３種類の汚染ガス吸着量が増加し、サイズプレス液処理によって比較例７より、ＨＣＨＯの吸着量が増加したことがわかる。また、比較例６は、３種類の汚染ガス吸着量は他例よりも増加するが、削刀性が悪く、加えて粉落ちの発生や額装用マットボード価格の上昇もあって好ましいものではなかった。
【００４８】
本発明者らは、前述したように本願発明による額装用マットボードがあらゆる角度の光を受けても反射が目立たない理由は、使用する製紙用繊維の種類と使用量にあることを確認し、非木材繊維の内、木綿繊維が好適材料であることを見出したのである。表（３）にその正反射率を示す。
表（３）４５度正反射率（％）
0003811394.tif 000004
尚、この表（３）における４５度正反射率は、可変角度光沢計ＴＣ−１０８ＤＰＡ（(有)東京電色技術センター製）を使用して、各種の角度で測定した値の一部であり、全ての角度に於いて同様なる反射率の傾向を示すものであった。即ち、４５度に限定して述べると、正反射率が４．２％より大きくなると、角度によっては反射する場合があって問題となった。そこで正反射率は４．２〜３．２％の範囲とし、額装用マットボードの価格も考慮すると、好ましくは３．７〜３．５％の範囲を本発明は提案するものである。
【００４９】
【発明の効果】
以上に述べた如く、本発明の汚染ガス吸着能を有する額装用マットボードによれば、以下に示す顕著な効果を有する。
【００５０】
（１）冷水抽出ｐＨ値が異なる作品と長期にわたって接していても、作品を変色させることのない安全性の高いものである。
【００５１】
（２）作品に悪影響を及ぼす代表的な空気中の汚染ガスと裏板合板から発生する汚染ガスを積極的に吸着し、作品の保存性を一段と高めたものである。
【００５２】
（３）長期にわたって保存する場合、黴等の生物的な劣化から作品を護ることが出来るものである。
【００５３】
（４）額縁の中に額装用マットボードを使用して納められた作品が、それぞれ異なった照度で、あらゆる角度からの光を受けても、額装用マットボード自身の反射が極めて少なく、むしろ光を吸収して作品を引き立てる役目をするものである。
【００５４】
（５）各種の坪量の額装用マットボードを用意すると、被保存物を直接収納する安全な帙や保存箱が実現でき、フォルダーや製本時のスペーサーなどにも幅広く利用することができる。また、長期の保存が期待される水彩紙や版画用紙等の画材用紙としても最適である。